Сырьевая смесь для изготовления облицовочного материала
CRUDE MIXTURE FOR FACING MATERIAL MANUFACTURE

Изобретение относится к производству облицовочных материалов.
Известна сырьевая смесь, содержащая, мас.%: измельченное стекловолокно 10,0-90,0; глину 5,0-40,0; молотое стекло 5,0-50,0 [1].
Задача изобретения состоит в повышении прочности облицовочного материала, полученного из сырьевой смеси.
Технический результат достигается тем, что сырьевая смесь для изготовления облицовочного материала, включающая измельченное стекловолокно, глину, молотое стекло, дополнительно содержит портландцемент при следующем соотношении компонентов, мас.%: измельченное до прохождения через сито №2,5 стекловолокно 92,0-93,0; глина 3,0-4,0; молотое до прохождения через сито №2,5 листовое и/или тарное стекло 1,0-2,0; портландцемент 2,0-3,0.
В таблице приведены составы сырьевой смеси.
Компоненты дозируют в требуемых количествах и смешивают, смесь увлажняют до 6-9% и укладывают в металлические формы. Массу уплотняют и спекают в формах при температуре ~1000°C. Возможно напыление на поверхность массы (до спекания) слоя порошка цветной глазури или эмали.
Источники информации
1. SU 1680651, 1991.